(57)【要約】【課題】人体への安全性が極めて高い成分からなり、ボイラ水管の腐食を抑えながら、付着したスケールを除去し又はスケールの生成を抑制することが可能な水処理剤、並びに水処理剤を用いたスケール除去方法及びスケール抑制方法を提供する。【解決手段】シリカ濃度が１０ｍｇＳｉＯ２／Ｌ以上であるボイラ給水に添加される水処理剤であって、エチレンジアミン四酢酸二ナトリウム（ＥＤＴＡ二ナトリウム）と、水酸化ナトリウム及び水酸化カリウムから選択される少なくとも１種であるアルカリ金属水酸化物と、水と、からなる水処理剤。【選択図】なし【特許請求の範囲】
【請求項１】
シリカ濃度が１０ｍｇＳｉＯ２／Ｌ以上であるボイラ給水に添加される水処理剤であって、
エチレンジアミン四酢酸二ナトリウム（ＥＤＴＡ二ナトリウム）と、
水酸化ナトリウム及び水酸化カリウムから選択される少なくとも１種であるアルカリ金属水酸化物と、
水と、からなる水処理剤。
【請求項２】
ＥＤＴＡ二ナトリウムの含有率が５〜２５質量％である、請求項１に記載の水処理剤。
【請求項３】
アルカリ金属水酸化物の含有率が１〜１０質量％である、請求項１又は２に記載の水処理剤。
【請求項４】
シリカ濃度が１０ｍｇＳｉＯ２／Ｌ以上であるボイラ給水に対して請求項１〜３のいずれか１項に記載の水処理剤を添加し、ボイラ缶水中のＥＤＴＡ二ナトリウムのＥＤＴＡ換算濃度を１００〜１０００ｍｇＥＤＴＡ／Ｌに維持するスケール除去方法。
【請求項５】
シリカ濃度が１０ｍｇＳｉＯ２／Ｌ以上であるボイラ給水に対して請求項１〜３のいずれか１項に記載の水処理剤を添加し、ボイラ缶水中のＥＤＴＡ二ナトリウムのＥＤＴＡ換算濃度を５〜３０ｍｇＥＤＴＡ／Ｌに維持するスケール抑制方法。
【発明の詳細な説明】
【技術分野】
【０００１】
本発明は、水処理剤、並びに水処理剤を用いたスケール除去方法及びスケール抑制方法に関する。
【背景技術】
【０００２】
ボイラは、蒸気を生成する装置であり、加熱用、発電用等のエネルギー供給設備として幅広く使用されている。
蒸気を発生させるボイラ水管の内側表面部（伝熱面）は高温高圧の環境下にあるため、ボイラへ供給された水（ボイラ給水）に含まれているカルシウム等の成分がスケールとして伝熱面に付着しやすい。スケールが伝熱面に付着すると、熱の伝達が妨げられ、ボイラ効率等の伝熱特性が低下する。また、ボイラ水管の伝熱面はボイラ給水によって腐食する虞があり、腐食が進行するとボイラ水管の破損にも繋がる。
【０００３】
そこで、従来、ボイラ水管の伝熱面に付着したスケールを除去し又はスケールの生成を抑制し、且つ、ボイラ水管の腐食を抑制するため、ボイラ給水に薬剤を添加することが行われている。
【０００４】
例えば、特許文献１には、エチレンジアミン四酢酸二ナトリウム（以下、「ＥＤＴＡ二ナトリウム」又は「ＥＤＴＡ−２Ｎａ」とも記す。）等のキレート剤と、アクリル酸アクリルアミド共重合物等の分散剤と、を含有するスケール除去剤が開示されている。
また、特許文献２には、シリカと、水酸化ナトリウム等のｐＨ調整剤と、ＥＤＴＡ二ナトリウム等のスケール抑制剤と、を含有し、腐食及びスケールの生成を抑制するために使用される水処理剤が開示されている。
【先行技術文献】
【特許文献】
【０００５】
【特許文献１】特開平９−３１４１８９号公報
【特許文献２】特開２００３−１５９５９７号公報
【発明の概要】
【発明が解決しようとする課題】
【０００６】
ところで、特許文献１に記載のスケール除去剤には、スケールを分散させるため、アクリル酸アクリルアミド共重合物等の分散剤が含有されている。アクリル酸アクリルアミド共重合物は、ＦＤＡ（米国食品医薬品局）によって食品加工用のボイラへの使用が認められている成分である。しかし、ボイラで生成する蒸気の安全性をより高めるためには、人体への安全性が極めて高い食品添加物等の成分で薬剤を構成することが望まれる。
【０００７】
また、特許文献２に記載の水処理剤には、伝熱面に腐食防止用の皮膜を形成するため、シリカが含有されている。ここで、伝熱面に腐食防止用の皮膜を形成するためには、ボイラ給水中のシリカ濃度を所定濃度以上（例えば、１０ｍｇＳｉＯ２／Ｌ以上）に管理する必要がある。一方、スケールの生成を抑制するためには、ボイラ給水中のシリカ濃度を所定濃度以下（例えば、６０ｍｇＳｉＯ２／Ｌ以下）に管理する必要がある。しかし、特許文献２のように水処理剤にシリカが含有されている場合、薬注装置の不具合等に起因して水処理剤の添加量が過剰になると、過剰なシリカ分が原因となってスケールが生成する虞がある。特に、燃焼室を有さず、火炎がボイラ水管に触れる構造のボイラにおいては、伝熱面熱負荷が非常に高いため（例えば、１１６ｋＷ／ｍ２以上）、水処理剤の添加量が過剰になった場合にスケールが生成し易い。
【０００８】
本発明は、以上の状況に鑑みてなされたものであり、人体への安全性が極めて高い成分からなり、ボイラ水管の腐食を抑えながら、付着したスケールを除去し又はスケールの生成を抑制することが可能な水処理剤、並びに水処理剤を用いたスケール除去方法及びスケール抑制方法を提供することを目的とする。
【課題を解決するための手段】
【０００９】
本発明は、シリカ濃度が１０ｍｇＳｉＯ２／Ｌ以上であるボイラ給水に添加される水処理剤であって、エチレンジアミン四酢酸二ナトリウム（ＥＤＴＡ二ナトリウム）と、水酸化ナトリウム及び水酸化カリウムから選択される少なくとも１種であるアルカリ金属水酸化物と、水と、からなる水処理剤に関する。
【００１０】
水処理剤中のＥＤＴＡ二ナトリウムの含有率は５〜２５質量％であることが好ましい。また、水処理剤中のアルカリ金属水酸化物の含有率は１〜１０質量％であることが好ましい。
【００１１】
また、本発明は、シリカ濃度が１０ｍｇＳｉＯ２／Ｌ以上であるボイラ給水に対して本発明に係る水処理剤を添加し、ボイラ缶水中のＥＤＴＡ二ナトリウムのＥＤＴＡ換算濃度を１００〜１０００ｍｇＥＤＴＡ／Ｌに維持するスケール除去方法に関する。
【００１２】
また、本発明は、シリカ濃度が１０質量ｐｐｍ以上であるボイラ給水に対して本発明に係る水処理剤を添加し、ボイラ缶水中のＥＤＴＡ二ナトリウムのＥＤＴＡ換算濃度を５〜３０ｍｇＥＤＴＡ／Ｌに維持するスケール抑制方法に関する。
【発明の効果】
【００１３】
本発明によれば、人体への安全性が極めて高い成分からなり、ボイラ水管の腐食を抑えながら、付着したスケールを除去し又はスケールの生成を抑制することが可能な水処理剤、並びに水処理剤を用いたスケール除去方法及びスケール抑制方法を提供することができる。
【図面の簡単な説明】
【００１４】
【図１】実施例１、２及び比較例１〜４におけるスケール除去量を示すグラフである。
【図２】実施例３〜５及び比較例５における腐食減量を示すグラフである。
【図３】実施例６〜８及び比較例６、７におけるスケール付着量を示すグラフである。
【図４】実施例９〜１１及び比較例８、９におけるスケール付着量を示すグラフである。
【発明を実施するための形態】
【００１５】
［水処理剤］
本実施形態に係る水処理剤は、シリカ濃度が１０ｍｇＳｉＯ２／Ｌ以上であるボイラ給水に添加される水処理剤であって、ＥＤＴＡ二ナトリウムと、水酸化ナトリウム及び水酸化カリウムから選択される少なくとも１種であるアルカリ金属水酸化物と、水と、からなる。
【００１６】
ＥＤＴＡ二ナトリウム、水酸化ナトリウム、及び水酸化カリウムは、いずれも日本において食品添加物として指定されている成分である。このため、本実施形態に係る水処理剤は、人体への安全性が極めて高く、食品加工用のボイラにも好適に使用することができる。
また、本実施形態に係る水処理剤は、シリカ等のスケールの原因となる成分を実質的に含有しないため、薬注装置の不具合等に起因して水処理剤の添加量が過剰になった場合であっても、スケールが生成する虞が低い。このため、本実施形態に係る水処理剤は、伝熱面熱負荷が１１６ｋＷ／ｍ２以上となるボイラ（例えば、燃焼室を有さず、火炎がボイラ水管に触れる構造のボイラ）にも好適に使用することができる。
【００１７】
（ＥＤＴＡ二ナトリウム）
ＥＤＴＡ二ナトリウムは、ボイラ給水中に含まれるカルシウムイオン等の硬度成分をキレート化してスケールの生成を抑制するほか、スケールを溶解して除去する役割を担う。
【００１８】
水処理剤中のＥＤＴＡ二ナトリウムの含有率は、５〜２５質量％であることが好ましく、７〜２２質量％であることがより好ましく、１０〜２２質量％であることがさらに好ましい。
【００１９】
水処理剤中のＥＤＴＡ二ナトリウムと後述するアルカリ金属水酸化物との質量比は、ＥＤＴＡ二ナトリウム／アルカリ金属水酸化物＝１／２〜２５／１であることが好ましく、１／１．４〜９／１であることがより好ましく、１．４／１〜５／１であることがさらに好ましい。
【００２０】
（アルカリ金属水酸化物）
アルカリ金属水酸化物は、ボイラ缶水のｐＨを、ボイラ水管の伝熱面を腐食しにくいアルカリ性のｐＨ領域に調整する役割を担う。また、ボイラ缶水をアルカリ性のｐＨ領域に調整することにより、マグネシウム系のスケールの生成を抑制することができる。ボイラ缶水のｐＨ領域は、例えば、１１．０〜１１．８に調整することが好ましい。
【００２１】
水処理剤中のアルカリ金属水酸化物の含有率（水酸化ナトリウムと水酸化カリウムとを併用する場合は合計の含有率）は、１〜１０質量％であることが好ましく、２．５〜１０質量％であることがより好ましく、２．５〜７質量％であることがさらに好ましい。
【００２２】
以下、水処理剤中のアルカリ金属水酸化物の含有率についてさらに説明する。
【００２３】
ボイラ水管のうちスケールが付着していない部分の腐食を抑制するためには、ボイラ缶水をｐＨ１０．５以上（好ましくはｐＨ１１．０以上）のアルカリ性にする必要がある。この点、ボイラ給水中には炭酸水素イオンが含まれているため、この炭酸水素イオンがボイラ内で熱分解して炭酸イオン及び水酸化物イオンを生じることにより、ボイラ缶水のｐＨが上昇する（下記反応式を参照）。その結果、ボイラ給水に水処理剤を添加していない状態であっても、ボイラ缶水のｐＨは１１．０〜１１．８の範囲に落ち着くことになる。
２ＮａＨＣＯ３→Ｎａ２ＣＯ３＋Ｈ２Ｏ＋ＣＯ２↑（揮発）
ＮａＨＣＯ３＋Ｈ２Ｏ→２ＮａＯＨ＋ＣＯ２↑（揮発）
【００２４】
一方、水処理剤に用いられるＥＤＴＡ二ナトリウムは弱酸性であるため、これをそのままボイラ給水に添加するとボイラ缶水中の炭酸イオン及び水酸化物イオンが消費され、ｐＨの上昇が妨げられる。
【００２５】
ＥＤＴＡ二ナトリウムによってボイラ缶水のｐＨの上昇が妨げられないようにするには、ＥＤＴＡ二ナトリウムを含有する水処理剤に予めアルカリ金属水酸化物（水酸化ナトリウム又は水酸化カリウム）を添加し、ＥＤＴＡ二ナトリウムを中和しておく必要がある。具体的には、ＥＤＴＡ−２ＮａをＥＤＴＡ−４Ｎａ又はＥＤＴＡ−２Ｎａ２Ｋにまで中和しておく必要がある。
この中和反応の当量関係は以下のとおりである。
ＥＤＴＡ−２Ｎａ（３７２．２ｇ／ｍｏｌ）＋２ＮａＯＨ（２×４０．０ｇ／ｍｏｌ）＝ＥＤＴＡ−４Ｎａ（４１６．２ｇ／ｍｏｌ）＋２Ｈ２Ｏ（３６．０ｇ／ｍｏｌ）
ＥＤＴＡ−２Ｎａ（３７２．２ｇ／ｍｏｌ）＋２ＫＯＨ（２×５６．１ｇ／ｍｏｌ）＝ＥＤＴＡ−２Ｎａ２Ｋ（４４８．４ｇ／ｍｏｌ）＋２Ｈ２Ｏ（３６．０ｇ／ｍｏｌ）
【００２６】
上記の当量関係から、質量濃度ＷＥ％であるＥＤＴＡ二ナトリウムの中和に必要な水酸化ナトリウムの質量濃度ＷＮａ％は、ＷＮａ％＝ＷＥ％×２×４０／３７２．２＝０．２１５ＷＥ％となる。同様に、質量濃度ＷＥ％であるＥＤＴＡ二ナトリウムの中和に必要な水酸化カリウムの質量濃度ＷＫ％は、ＷＫ％＝ＷＥ％×２×５６．１／３７２．２＝０．３０１ＷＥ％となる。
【００２７】
したがって、水処理剤中のＥＤＴＡ二ナトリウムの含有率が５〜２５質量％である場合には、ＥＤＴＡ二ナトリウムの中和に必要な水酸化ナトリウムの含有率は、（５〜２５）×０．２１５＝１．１〜５．４質量％となる。同様に、ＥＤＴＡ二ナトリウムの中和に必要な水酸化カリウムの含有率は、（５〜２５）×０．３０１＝１．５〜７．５質量％となる。
【００２８】
なお、アルカリ金属水酸化物は、ＥＤＴＡ二ナトリウムの中和に必要な程度を超えて水処理剤中に含有されていてもよいが、アルカリ金属水酸化物の含有率を高くしすぎると、ボイラ缶水のｐＨが上がりすぎ、ボイラ水管のアルカリ腐食を招く虞がある。また、アルカリ金属水酸化物の含有率を高くしすぎることは、コストの点でも好ましくない。この観点から、水処理剤中のアルカリ金属水酸化物の含有率は、ＥＤＴＡ二ナトリウムの中和に必要な含有率に対して１０倍を超えないことが好ましい。
【００２９】
（水）
本実施形態に係る水処理剤は、上記のＥＤＴＡ二ナトリウム及びアルカリ金属水酸化物のほかに水を含む。通常、水には微量のシリカが含まれるが、水処理剤中のシリカ濃度は、０．００５質量％以下であることが好ましい。
なお、水処理剤中のシリカ濃度は、ＪＩＳ  Ｋ０１０１：１９９８「工業用水試験法」に記載のモリブデン青吸光光度法に従って測定することができる。
【００３０】
（水処理剤の用途）
本実施形態に係る水処理剤は、シリカ濃度が１０ｍｇＳｉＯ２／Ｌ以上であるボイラ給水に添加される。
シリカは、カルシウム等の硬度成分と結合してスケールの原因となる成分であるが、水処理剤に含有されるＥＤＴＡ二ナトリウムによってカルシウムイオン等をキレート化するとともに、水処理剤に含有されるアルカリ金属水酸化物によってボイラ缶水のｐＨをアルカリ性に調整してシリカの溶解度を高めることにより、スケールの生成を抑制することができる。
また、ＥＤＴＡは通常、ボイラ水管に対して腐食性を示すが、ボイラ給水のシリカ濃度が１０ｍｇＳｉＯ２／Ｌ以上であり、且つ、水処理剤に含有されるアルカリ金属水酸化物によってボイラ缶水のｐＨをアルカリ性に調整することにより、ボイラ缶水中のＥＤＴＡ二ナトリウムの濃度を後述のように高めた場合であっても、ボイラ水管の腐食を抑えることができる。
【００３１】
ボイラ給水中のシリカ濃度の上限は特に限定されないが、通常、１００ｍｇＳｉＯ２／Ｌ以下である。
なお、ボイラ給水中のシリカ濃度は、水処理剤中のシリカ濃度と同様に、ＪＩＳ  Ｋ０１０１：１９９８「工業用水試験法」に記載のモリブデン青吸光光度法に従って測定することができる。
【００３２】
本実施形態に係る水処理剤は、スケール除去剤として使用することができ、また、スケール抑制剤として使用することもできる。より具体的に、ボイラ水管に付着したスケールを除去する際には、ボイラ給水への水処理剤の添加量を多くすればよく、スケールの生成を抑制する際には、ボイラ給水への水処理剤の添加量を少なくすればよい。
【００３３】
［スケール除去方法及びスケール抑制方法］
本実施形態のスケール除去方法は、シリカ濃度が１０ｍｇＳｉＯ２／Ｌ以上であるボイラ給水に対して上記の水処理剤を添加し、ボイラ缶水中のＥＤＴＡ二ナトリウムのＥＤＴＡ換算濃度を１００〜１０００ｍｇＥＤＴＡ／Ｌに維持するものである。ボイラ缶水中のＥＤＴＡ二ナトリウムのＥＤＴＡ換算濃度を１００〜１０００ｍｇＥＤＴＡ／Ｌに維持することにより、ボイラ水管の腐食を抑えながら、付着したスケールを効果的に除去することができる。本実施形態のスケール除去方法において、ボイラ缶水中のＥＤＴＡ二ナトリウムのＥＤＴＡ換算濃度は、１２０〜８００ｍｇＥＤＴＡ／Ｌに維持することが好ましい。
【００３４】
なお、ＥＤＴＡは通常、ボイラ水管に対して腐食性を示すが、水処理剤中のアルカリ金属水酸化物及びボイラ給水中のシリカの防食作用により、ボイラ缶水中のＥＤＴＡ二ナトリウムのＥＤＴＡ換算濃度を１００質量ｐｐｍ以上に高めた場合であっても、ボイラ水管の腐食を抑えることができる。
【００３５】
また、本実施形態のスケール抑制方法は、シリカ濃度が１０ｍｇＳｉＯ２／Ｌ以上であるボイラ給水に対して上記の水処理剤を添加し、ボイラ缶水中のＥＤＴＡ二ナトリウムのＥＤＴＡ換算濃度を５〜３０ｍｇＥＤＴＡ／Ｌに維持するものである。ボイラ缶水中のＥＤＴＡ二ナトリウムのＥＤＴＡ換算濃度を５〜３０ｍｇＥＤＴＡ／Ｌに維持することにより、ボイラ水管の腐食を抑えながら、スケールの生成を効果的に抑制することができる。本実施形態のスケール抑制方法において、ボイラ缶水中のＥＤＴＡ二ナトリウムのＥＤＴＡ換算濃度は、１０〜３０ｍｇＥＤＴＡ／Ｌに維持することが好ましい。
【００３６】
以下、ＥＤＴＡ二ナトリウムのＥＤＴＡ換算濃度のことを、単に「ＥＤＴＡ濃度」とも記す。
【００３７】
ボイラ給水への水処理剤の添加方法は、ボイラ缶水中のＥＤＴＡ濃度が上記の範囲に維持される限り特に限定されず、連続的な添加であっても断続的な添加であってもよい。一例としては、水処理剤を貯留した薬剤タンクと薬注ポンプとを備える薬注装置をボイラの給水ラインに設けておく。そして、給水ポンプに同期させて薬注ポンプを作動させることにより、ボイラの濃縮倍率に基づいて計算された量の水処理剤をボイラ給水に対して添加する。
【００３８】
なお、ボイラ水管へのスケールの付着程度は、例えば、ボイラ水管に設けた温度センサにより確認することができる。スケールの熱伝導率はボイラ水管の熱伝導率に比べて非常に小さいため、ボイラ水管にスケールが付着すると火炎の熱がボイラ缶水に伝わりにくくなり、ボイラ水管の温度が上昇する。そこで、ボイラ水管の温度を温度センサにより測定することで、ボイラ水管へのスケールの付着程度を確認することができる。
【００３９】
本実施形態に係る水処理剤、並びに水処理剤を用いたスケール除去方法及びスケール抑制方法によれば、例えば、以下の効果が奏される。
（１）本実施形態に係る水処理剤に含有される水酸化ナトリウム、水酸化カリウム、及びＥＤＴＡ二ナトリウムは、いずれも日本において食品添加物として指定されている成分である。このため、本実施形態に係る水処理剤は、人体への安全性が極めて高く、食品加工用のボイラにも好適に使用することができる。
【００４０】
（２）本実施形態に係る水処理剤は、シリカ等のスケールの原因となる成分を実質的に含有しないため、薬注装置の不具合等に起因して水処理剤の添加量が過剰になった場合であっても、スケールが生成する虞が低い。このため、本実施形態に係る水処理剤は、伝熱面熱負荷が１１６ｋＷ／ｍ２以上となるボイラ（例えば、燃焼室を有さず、火炎がボイラ水管に触れる構造のボイラ）にも好適に使用することができる。
【００４１】
（３）本実施形態に係る水処理剤は、シリカ濃度が１０ｍｇＳｉＯ２／Ｌ以上であるボイラ給水に添加される。ＥＤＴＡは通常、ボイラ水管に対して腐食性を示すが、水処理剤中のアルカリ金属水酸化物及びボイラ給水中のシリカの防食作用により、ボイラ缶水中のＥＤＴＡ濃度を例えば１００ｍｇＥＤＴＡ／Ｌ以上に高めた場合であっても、ボイラ水管の腐食を抑えることができる。
【００４２】
（４）本実施形態のスケール除去方法では、シリカ濃度が１０ｍｇＳｉＯ２／Ｌ以上であるボイラ給水に対して上記の水処理剤を添加し、ボイラ缶水中のＥＤＴＡ濃度を１００〜１０００ｍｇＥＤＴＡ／Ｌに維持する。これにより、ボイラ水管の腐食を抑えながら、付着したスケールを効果的に除去することができる。
【００４３】
（５）本実施形態のスケール抑制方法では、シリカ濃度が１０ｍｇＳｉＯ２／Ｌ以上であるボイラ給水に対して上記の水処理剤を添加し、ボイラ缶水中のＥＤＴＡ濃度を５〜３０ｍｇＥＤＴＡ／Ｌに維持する。これにより、ボイラ水管の腐食を抑えながら、スケールの生成を効果的に抑制することができる。
【実施例】
【００４４】
以下、本発明を実施例に基づいてさらに詳細に説明するが、本発明は以下の実施例に限定されるものではない。
【００４５】
＜実験例１：スケール除去実験＞
（実施例１）
硬度／シリカ系スケールを付着させた保有水量約０．１５Ｌのボイラに、シリカ濃度２０ｍｇＳｉＯ２／Ｌ、硬度０．４ｍｇＣａＣＯ３／Ｌの軟水を給水し、大気圧下（１００℃）で運転した。その際、表１に示す組成の薬剤Ａをボイラ給水に添加し、ボイラ缶水中の薬剤Ａの濃度を２５００〜３５００ｍｇ／Ｌ（ＥＤＴＡ濃度：３７５〜５２５ｍｇＥＤＴＡ／Ｌ）の範囲に維持しながら、２時間毎に全ブローした。そして、８時間運転後にスケール除去量を測定した。結果を図１に示す。
【００４６】
（実施例２、比較例１、２）
薬剤Ａの代わりに表１に示す組成の薬剤Ｂ〜Ｄのいずれかを添加し、ボイラ缶水中のＥＤＴＡ濃度を表１に示す範囲に維持したほかは実施例１と同様にして、８時間運転後のスケール除去量を測定した。結果を図１に示す。
【００４７】
（比較例３）
ボイラ給水中のシリカ濃度を５ｍｇＳｉＯ２／Ｌとし、薬剤Ａの代わりに表１に示す組成の薬剤Ｂを添加したほかは実施例１と同様にして、８時間運転後のスケール除去量を測定した。結果を図１に示す。
【００４８】
（比較例４）
薬剤Ａを添加しないほかは実施例１と同様にして、８時間運転後のスケール除去量を測定した。結果を図１に示す。
【００４９】
【表１】
2018145488.tif 000002
【００５０】
実施例１、２及び比較例２の結果から、ボイラ缶水中のＥＤＴＡ濃度が高いほどスケール除去効果に優れることが分かる。実用的なスケール除去効果を得るためには、ボイラ缶水中のＥＤＴＡ濃度を１００ｍｇＥＤＴＡ／Ｌ以上に維持することが必要と考えられる。
また、実施例１及び比較例１の結果から、薬剤中のアルカリ金属水酸化物の有無は、スケール除去効果に殆ど影響を与えないことが分かる。
また、実施例２及び比較例３の結果から、ボイラ給水中のシリカ濃度の高低は、スケール除去効果に殆ど影響を与えないことが分かる。
なお、比較例４に示すとおり、ボイラ給水に薬剤を添加しない場合には、スケールを除去することができなかった。
【００５１】
＜実験例２：腐食実験＞
（比較例５）
硬度／シリカ系スケールを付着させた保有水量約０．１５Ｌのボイラに、シリカ濃度１．７ｍｇＳｉＯ２／Ｌ、硬度０ｍｇＣａＣＯ３／Ｌの軟水を給水し、濃縮倍数１０倍、０．３ＭＰａの条件で運転した。その際、表１に示す組成の薬剤Ｂをボイラ給水に添加し、ボイラ缶水中のＥＤＴＡ濃度を０〜９００ｍｇＥＤＴＡ／Ｌの範囲に維持した。そして、４８時間運転後に腐食減量を測定した。結果を図２に示す。
【００５２】
（実施例３〜５）
ボイラ給水中のシリカ濃度を１０ｍｇＳｉＯ２／Ｌ、３０ｍｇＳｉＯ２／Ｌ、又は５０ｍｇＳｉＯ２／Ｌとしたほかは比較例５と同様にして、４８時間運転後の腐食減量を測定した。結果を図２に示す。
【００５３】
図２に示すとおり、ボイラ給水中のシリカ濃度が高いほど、ボイラ水管の腐食が起こるＥＤＴＡ濃度の閾値が上がることが分かる。スケールを除去するためにボイラ缶水中のＥＤＴＡ濃度を１００ｍｇＥＤＴＡ／Ｌ以上に維持する際には、ボイラ給水中のシリカ濃度として１０ｍｇＳｉＯ２／Ｌ以上が必要と考えられる。また、一般的なボイラ給水中のシリカ濃度を考慮すると、ボイラ缶水中のＥＤＴＡ濃度の上限値は１０００ｍｇＥＤＴＡ／Ｌ程度と考えられる。
【００５４】
＜実験例３：スケール付着実験（１）＞
（実施例６〜８及び比較例６、７）
硬度／炭酸系スケールの生成し易い調合水（シリカ濃度：５ｍｇＳｉＯ２／Ｌ、硬度：１．２ｍｇＣａＣＯ３／Ｌ、Ｍアルカリ度：１２０ｍｇＣａＣＯ３／Ｌ）を保有水量約０．１５Ｌのボイラに供給し、濃縮倍数１０倍、０．３ＭＰａの条件で運転した。その際、表１に示す組成の薬剤Ａをボイラ給水に添加し、ボイラ缶水中のＥＤＴＡ濃度を０〜３０ｍｇＥＤＴＡ／Ｌの範囲に維持した。そして、４８時間運転後にスケールの付着量を測定した。結果を図３に示す。
【００５５】
図３に示すとおり、ボイラ缶水中のＥＤＴＡ濃度が高いほどスケール抑制効果に優れることが分かる。実用的なスケール抑制効果を得るためには、ボイラ缶水中のＥＤＴＡ濃度を５ｍｇＥＤＴＡ／Ｌ以上に維持することが必要と考えられる。
【００５６】
＜実験例４：スケール付着実験（２）＞
（実施例９〜１１及び比較例８、９）
硬度／シリカ系スケールの生成し易い調合水（シリカ濃度：６０ｍｇＳｉＯ２／Ｌ、硬度：０．５ｍｇＣａＣＯ３／Ｌ）を保有水量約０．１５Ｌのボイラに供給し、濃縮倍数１０倍、０．３ＭＰａの条件で運転した。その際、表１に示す組成の薬剤Ｂをボイラ給水に添加し、ボイラ缶水中のＥＤＴＡ濃度を０〜３０ｍｇＥＤＴＡ／Ｌの範囲に維持した。そして、４８時間運転後にスケールの付着量を測定した。結果を図４に示す。
【００５７】
図４に示すとおり、ボイラ缶水中のＥＤＴＡ濃度が高いほどスケール抑制効果に優れることが分かる。実用的なスケール抑制効果を得るためには、ボイラ缶水中のＥＤＴＡ濃度を５ｍｇＥＤＴＡ／Ｌ以上に維持することが必要と考えられる。
【図１】
2018145488.tif 000003
【図２】
2018145488.tif 000004
【図３】
2018145488.tif 000005
【図４】
2018145488.tif 000006